본 발명은 화학환원법(chemical reduction method)을 이용한 코어-쉘 구조의 은 코팅 구리 나노 와이어 및 이의 제조방법에 관한 것으로, 더욱 상세하게는 구리 나노 와이어를 화학적 방법으로 제조한 후, 구리 나노 와이어의 산화 방지를 위해 질산은-암모니아 착물 용액, 환원제를 이용하여 화학환원법에 의해 구리표면을 은으로 코팅하는 단계를 포함하는 은 코팅 구리 나노 와이어의 제조방법 및 그러한 방법에 의해 제조된 코어-쉘 구조의 은 코팅 구리 나노 와이어에 관한 것이다. 또한 용액 재사용을 통해 구리 나노 와이어를 재생산 할 수 있어 원가절감을 할 수 있다. 본 발명에 따른 코어-쉘 구조의 은 코팅 구리 나노 와이어는 공기 중이나 높은 온도에서도 산화가 방지됨에 따라 전기 전도도가 저하되지 않아 높은 전기 전도도가 요구되는 전자파 차폐 페이스트 또는 고전도성 페이스트의 제조에 유용하다.
주어진 문장을 읽고 간략하게 요약해주세요.

문장: 
[ 발명의 명칭 ]
화학환원법을 이용한 코어-쉘 구조의 은 코팅 구리 나노 와이어의 제조방법Method of Manufacturing Silver-Coated Copper Nano Wire Having Core-Shell Structure by Chemical Reduction Method
[ 기술분야 ]
본 발명은 화학환원법(chemical reduction method)을 이용한 코어-쉘 구조를 가지는 은 코팅 구리 나노 와이어의 제조방법에 관한 것으로, 더욱 상세하게는 구리 나노 와이어를 화학적인 방법으로 제조한 다음, 구리 나노 와이어의 산화 방지를 위해 은-암모니아 착물 용액 및 환원제를 이용하여 화학환원법에 의해 구리표면을 은으로 코팅하는 단계를 포함하는 코어-쉘 구조를 가지는 은 코팅 구리 나노 와이어의 제조방법에 관한 것이다.
[ 배경기술 ]
나노 와이어는 나노미터 크기의 직경을 가지며, 수백 나노미터에서 수백 마이크로미터의 길이를 갖는 나노소재로서 인위적인 조작이 용이하여 차세대 나노소자의 제조에 쓰일 핵심 소재로서 많은 각광을 받고 있다. 최근에는 전도성과 투명성 등의 특성으로 인해 구리, 은, 니켈 등의 금속 나노 와이어가 기존의 전도성 소재인 산화인듐주석(ITO), 전도성고분자, 탄소나노튜브, 그래핀 등을 대체하는 대체품으로 유용하게 사용되고 있다.그 중에서도 구리 나노 와이어는 높은 전도도, 유연성 및 투명성과 낮은 가격 등의 장점을 가지고 있어 디스플레이에 주로 사용되고 있던 산화인듐주석(ITO)을 대체할 수 있는 물질로 부각되고 있다. 특히, 구리 나노 와이어는 투명한 도체라는 특징 때문에 저방사율 윈도우, 터치-감수성 조절 패널, 태양전지 및 전자기 차폐 물질을 포함하는 매우 다양한 용도로 사용될 수 있다. 기존에 구리 나노 와이어는 전기화학적 반응, 화학 증착법, 단단한 기판-원조 방법(hard-template assisted methods), 콜로이드 및 수열법(hydrothermal process) 등의 방법으로 제조되어 왔다. 하지만, 기존의 제조 방법은 장비의 설비 투자비용이 높고 나노 와이어의 크기 제어가 어려우며, 생산성이 낮다는 등의 문제점이 있다. 최근에는 화학적 합성 방법에 의한 구리 나노 와이어 제조 방법이 알려졌다. 대한민국 등록특허 제1073808호에는 CuCl2 수용액에 아민 리간드, 환원제, 계면활성제 및 비극성 유기용매를 가하여 혼합한 후, 반응용액을 고압 반응기에서 옮겨 80~200℃에서 24시간 동안 반응시켜 구리 나노 와이어를 제조하는 방법이 개시되어 있다. 이러한 방법을 통해 제조된 구리 나노 와이어는 10~50㎛의 길이와 200~1000㎚의 직경을 가진다. 그러나 이 제조 방법은 고압 반응기를 사용하기 때문에 생산원가가 상승하고 대량 생산이 어렵다는 문제점이 있다. 대한민국 특허등록 제1334601호에는 에틸렌글리콜(EG, Ethylene Glycol) 과 폴리비닐 피롤리돈(PVP) 등을 사용하는 폴리올 공정에 의한 구리 나노 와이어의 제조방법이 개시되어 있다. 하지만, 이러한 제조방법은 수용액을 용매로 사용하는 것에 비해 유독한 용매를 사용한다는 점에서 환경적인 문제를 야기하며, 제조 원가 상승에 따른 경제성 하락의 문제점이 있다.국제특허공개 제2011-071885호에는 구리 이온 전구체, 환원제, 구리 캡핑제(capping agent), pH 조절 물질을 혼합한 후, 일정한 온도에서 반응시켜 구형 구리 나노입자에 부착된 구리 스틱(stick)을 포함하는 1 내지 500㎛의 길이 및 약 20 내지 300nm의 직경을 가지는 구리 나노 와이어 제조방법이 개시되어 있다. 하지만, 여전히 생산성이나 제조된 구리 나노 와이어의 품질 균일성이 낮다는 등의 문제점을 가지고 있다. 한편, 구리 나노 와이어는 장시간 공기 중에 노출되면 산화현상이 발생하여 구리 산화물이 형성된다. 이러한 산화현상은 온도가 높아짐에 따라 더욱 빨리 진행되게 된다. 이러한 구리 산화물은 순수한 구리에 비해서 전기 전도성이 현저히 저하 된다. 이러한 구리 산화물 생성을 방지하기 위해서 국제특허공개 제2011-071885호와 대한민국 특허등록 제1334601호에서는 구리 나노 와이어를 제조한 후, 그 표면을 니켈, 금, 주석, 아연, 은, 백금, 타이타늄, 알루미늄, 텅스텐, 코발트 등의 금속으로 코팅하는 방법을 개시하고 있다. 하지만, 여전히 전체적인 공정의 효율이나 구리 나노 와이어의 품질 균일성 등을 제고할 필요성이 요구되고 있다. 이에, 본 발명자들은 상기 문제점을 해결하기 위하여 예의 노력한 결과, 구리 나노 와이어를 화학적으로 합성한 다음, 산화방지를 위하여 은-암모니아 착물 용액 및 환원제를 이용한 화학 환원법을 통해, 구리 나노 와이어 표면을 은으로 코팅하는 방법을 개발하였으며, 기존의 구리 나노 와이어 제조방법에 비하여 높은 경제성 및 생산성을 가지며, 산화에 대한 저항성이 강한 은코팅 구리 나노 와이어를 제조할 수 있음을 확인하고, 본 발명을 완성하게 되었다.
[ 발명의 개요 ]

[ 해결하려는 과제 ]
본 발명의 목적은 높은 경제성 및 생산성을 가지며, 산화에 대한 저항성이 강한 은코팅 구리 나노 와이어의 제조방법을 제공하는데 있다.
[ 과제의 해결 수단 ]
상기 목적을 달성하기 위하여, 본 발명은 (a) 물에 ① 알칼리, ② 구리 화합물 및 ③ 캡핑제가 첨가된 수용액을 교반하는 단계; (b) 상기 수용액에 환원제를 첨가하여 구리 이온을 환원시켜 구리 나노 와이어를 제조하는 단계; (c) 제조 된 구리 나노 와이어를 세척 및 건조하는 단계; (d) (c)단계에서 제조 된 구리 나노 와이어의 산화막을 제거하는 단계; (e) (d) 단계의 용액에 환원제를 넣고, pH를 적정한 후, 질산은-암모니아 착물용액을 드롭핑하면서 은 코팅을 형성하는 단계; (f) (e) 단계에서 제조된 은 코팅 구리 나노 와이어를 세척 및 건조하는 단계를 포함하는 코어-쉘 구조의 은 코팅 구리 나노 와이어의 제조방법을 제공한다.
[ 발명의 효과 ]
본 발명에 따른 코어-쉘 구조의 은 코팅 구리 나노 와이어 제조방법은 공기 중이나 높은 온도에서도 산화가 거의 발생하지 않아 전기 전도도가 저하되지 않고, 순수 은으로만 구성된 은 나노 입자나 은 나노 와이어 보다 경제성이 우수한 구리 나노 와이어를 제공할 수 있다.
[ 도면의 간단한 설명 ]
도 1은 실시예 1을 통해 제조된 구리 나노 와이어의 주사전자현미경(SEM) 사 진을 도시한 것이다. 도 2는 실시예 1을 통해 제조된 구리 나노 와이어의 주사전자현미경-에너지분산 분광기(SEM-EDS) 사진 및 함량분석을 도시한 것이다. 도 3은 실시예 2를 통해 제조된 구리 나노 와이어의 주사전자현미경(SEM) 사진을 도시한 것이다.도 4는 실시예 2를 통해 제조된 구리 나노 와이어의 주사전자현미경- 에너지 분산 분광기(SEM-EDS) 사진 및 함량분석을 도시한 것이다.도 5는 구리 전구체 Cu(OH)2를 이용하여 제조된 은 코팅 구리 나노 와이어의 주사전자현미경(SEM) 사진을 도시한 것이다.도 6은 실시예 4에서 NaOH 용액을 1회 재사용 하여 구리 나노 와이어를 합성한 경우의 주사전자현미경(SEM) 사진을 도시한 것이다.도 7은 실시예 4에서 NaOH 용액을 2회 재사용하여 구리 나노 와이어를 합성한 경우의 주사전자현미경(SEM) 사진을 도시한 것이다.도 8은 실시예 5에서 NaOH 용액을 1회 재사용하여 구리 나노 와이어를 합성한 경우의 주사전자현미경(SEM) 사진을 도시한 것이다.도 9는 실시예 5에서 NaOH 용액을 2회 재사용하여 구리 나노 와이어를 합성한 경우의 주사전자현미경(SEM) 사진을 도시한 것이다.도 10은 실시예 6을 통해 제조된 코어-쉘 구조의 은 코팅 구리 나노 와이어의 주사전자현미경(SEM) 사진을 도시한 것이다.도 11은 실시예 6을 통해 제조된 코어-쉘 구조의 은 코팅 구리 나노 와이어의 주사전자현미경- 에너지 분산 분광기(SEM-EDS) 사진 및 함량분석을 도시한 것이다.도 12는 실시예 6을 통해 제조된 코어-쉘 구조의 은 코팅 구리 나노 와이어의 은 코팅 두께를 이온빔 주사전자현미경(FIB)을 이용하여 측정한 사진을 도시한 것이다.도 13은 비교예 1을 통해 제조된 코어-쉘 구조의 은 코팅 구리 나노 와이어의 주사전자현미경(SEM) 사진을 도시한 것이다.도 14는 비교예 1을 통해 제조된 코어-쉘 구조의 은 코팅 구리 나노 와이어의 주사전자현미경- 에너지 분산 분광기(SEM-EDS) 사진 및 함량분석을 도시한 것이다.도 15는 비교예 2를 통해 제조된 코어-쉘 구조의 은 코팅 구리 나노 와이어의 주사전자현미경(SEM) 사진을 도시한 것이다.도 16은 비교예 2를 통해 제조된 코어-쉘 구조의 은 코팅 구리 나노 와이어의 주사전자현미경- 에너지 분산 분광기(SEM-EDS) 사진 및 함량분석을 도시한 것이다.도 17은 실시예 7을 통해 제조된 코어-쉘 구조의 은 코팅 구리 나노 와이어의 주사전자현미경(SEM) 사진을 도시한 것이다.도 18은 실시예 7을 통해 제조된 코어-쉘 구조의 은 코팅 구리 나노 와이어의 주사전자현미경- 에너지 분산 분광기(SEM-EDS) 사진 및 함량분석을 도시한 것이다.도 19는 실시예 7을 통해 제조된 코어-쉘 구조의 은 코팅 구리 나노 와이어의 은 코팅 두께를 이온빔 주사전자현미경(FIB)을 이용하여 측정한 사진을 도시한 것이다.도 20은 실시예 8을 통해 제조된 코어-쉘 구조의 은 코팅 구리 나노 와이어의 주사전자현미경(SEM) 사진을 도시한 것이다.도 21은 실시예 8을 통해 제조된 코어-쉘 구조의 은 코팅 구리 나노 와이어의 주사전자현미경- 에너지 분산 분광기(SEM-EDS) 사진 및 함량분석을 도시한 것이다.도 22는 실시예 8을 통해 제조된 코어-쉘 구조의 은 코팅 구리 나노 와이어의 은 코팅 두께를 이온빔 주사전자현미경(FIB)을 이용하여 측정한 사진을 도시한 것이다.도 23은 실시예 9를 통해 제조된 코어-쉘 구조의 은 코팅 구리 나노 와이어의 주사전자현미경(SEM) 사진을 도시한 것이다.도 24는 실시예 9를 통해 제조된 코어-쉘 구조의 은 코팅 구리 나노 와이어의 주사전자현미경- 에너지 분산 분광기(SEM-EDS) 사진 및 함량분석을 도시한 것이다.도 25는 실시예 9를 통해 제조된 코어-쉘 구조의 은 코팅 구리 나노 와이어의 은 코팅 두께를 이온빔 주사전자현미경(FIB)을 이용하여 측정한 사진을 도시한 것이다.도 26은 실시예 10을 통해 제조된 코어-쉘 구조의 은 코팅 구리 나노 와이어의 주사전자현미경(SEM) 사진을 도시한 것이다.도 27은 실시예 10을 통해 제조된 코어-쉘 구조의 은 코팅 구리 나노 와이어의 주사전자현미경- 에너지 분산 분광기(SEM-EDS) 사진 및 함량분석을 도시한 것이다.도 28은 실시예 11을 통해 제조된 코어-쉘 구조의 은 코팅 구리 나노 와이어의 주사전자현미경(SEM) 사진을 도시한 것이다.도 29는 실시예 11을 통해 제조된 코어-쉘 구조의 은 코팅 구리 나노 와이어의 주사전자현미경- 에너지 분산 분광기(SEM-EDS) 사진 및 함량분석을 도시한 것이다.도 30은 실시예 12를 통해 제조된 코어-쉘 구조의 은 코팅 구리 나노 와이어의 주사전자현미경(SEM) 사진을 도시한 것이다.도 31은 실시예 12를 통해 제조된 코어-쉘 구조의 은 코팅 구리 나노 와이어의 주사전자현미경- 에너지 분산 분광기(SEM-EDS) 사진 및 함량분석을 도시한 것이다.도 32는 실험예 2에서 실시예 6을 통해 제조된 코어-쉘 구조의 은 코팅 구리 나노 와이어를 투사전자현미경(TEM)에 장착된 에너지 분산 분광기로 스펙트럼 프로파일 스캐닝을 실시한 사진을 도시한 것이다.
[ 발명을 실시하기 위한 구체적인 내용 ]
다른 식으로 정의되지 않는 한, 본 명세서에서 사용된 모든 기술적 및 과학적 용어들은 본 발명이 속하는 기술 분야에서 숙련된 전문가에 의해서 통상적으로 이해되는 것과 동일한 의미를 가진다. 일반적으로, 본 명세서에서 사용된 명명법은 본 기술 분야에서 잘 알려져 있고 통상적으로 사용되는 것이다.본 발명에서는, 캡핑제로 피페라진 및/또는 헥사메틸렌디아민을 이용하여 구리 나노 와이어를 제조한 다음, 구리 나노 와이어의 산화막을 제거하고, 화학적 방법으로 은을 코팅하여 전기적 물성이 우수한 코어-쉘 형태의 은 코팅 구리 나노 와이어를 제조하였다. 그 결과 상기 코어-쉘 구조를 가지는 은 코팅 구리 나노 와이어는 기존의 구리 나노 와이어에 비하여 산화 안정성이 우수하며, 유사한 물성을 보이는 은 나노 와이어에 비하여 저렴한 비용으로 생산 가능하다는 것을 확인할 수 있었다.따라서, 본 발명은 (a) 물에 ① 알칼리, ② 구리 화합물, ③ 캡핑제가 첨가된 수용액을 교반하는 단계; (b) 상기 수용액에 환원제를 첨가하여 구리 이온을 환원시켜 구리 나노 와이어를 제조하는 단계; (c) 제조 된 구리 나노 와이어를 세척 및 건조하는 단계; (d) (c)단계에서 제조 된 구리 나노 와이어의 산화막을 제거하는 단계; (e) (d) 단계의 용액에 환원제를 넣고, pH를 적정한 후, 질산은-암모니아 착물용액을 드롭핑 하면서 은 코팅을 형성하는 단계; (f) (e) 단계에서 제조된 은 코팅 구리 나노 와이어를 세척 및 건조하는 단계를 포함하는 코어-쉘 구조의 은 코팅 구리 나노 와이어의 제조방법에 관한 것이다.본 발명에 있어서, 상기 (c) 단계 이후, (c`) 구리 나노 와이어와 분리된 용액에 구리 전구체와 환원제를 첨가하여 구리 나노 와이어를 재합성 하는 단계를 추가로 포함할 수 있다. 상기 구리 나노 와이어를 합성한 이후에도 구리 나노 와이어와 분리된 용액에는 상당량의 구리 전구체와 환원제가 남아있게 된다. 또한 반응에 사용되는 알칼리 용액은 고농도로 투입되어야 하기 때문에 그대로 폐기되는 경우, 새로운 알칼리용액 구입비용 및 처리비용이 소모된다. 따라서, 상기 분리된 용액에 구리전구체와 환원제를 추가로 공급하여 반응시키는 경우, 제조비용을 상당부분 절감할 수 있다. 또한 상기 (c`) 단계를 2회 이상 반복하여 구리 나노 와이어를 합성하여 제조비용을 최소화 하는 것이 바람직하다.본 발명에 있어서, (d) 단계는 산화막 제거용액으로 암모니아수 및 황산암모늄의 혼합용액을 사용하는 것을 특징으로 할 수 있다. 구리 나노 와이어는 제조된 이후 산화되어 표면에 산화막(산화구리)을 형성하게 된다. 이 산화막은 구리 나노 와이어의 전도도를 떨어트리며, 표면에 코팅되는 은과의 접촉을 방해할 수 있다. 따라서 은 코팅 하지 이전 상기 산화막을 제거하는 것이 바람직하다. 이때 상기 암모니아수 및 황산암모늄 혼합용액의 농도는 0.001~0.3M인 것이 더욱 바람직하다. 상기 암모니아수 및 황산암모늄 혼합용액의 농도가 0.001M 미만인 경우, 산화막 제거가 제대로 되지 않아 은코팅층이 형성되지 않거나, 구리 나노 와이어의 전도도가 떨어질 수 있으며, 0.3 M 초과의 경우, 구리 나노 와이어가 분해될 수 있으므로 구리의 소모량이 커 전체적인 수득량이 줄어든다. 또한 상기 용액은 암모니아 이온을 포함하는 용액 외에 아민을 포함하는 물질로 대체하여 사용할 있으며, 다른 아민계 물질 또는 첨가제를 추가로 포함할 수 있지만 이에 제한되는 것은 아니다. 또한 상기 (d) 산화막 제거 단계는 1~60분간 수행하는 것이 바람직하다. 1분 미만의 반응시간을 가지는 경우, 산화막이 제거되지 않으며, 60분을 초과하는 경우. 구리 나노 와이어가 용해될 수 있다.본 발명에 있어서, 상기 (e) 단계는 (d) 단계에서 산화막이 제거된 구리 나노 와이어 용액에 환원제를 투입하고, pH를 적정 한 후, 50~1600rpm으로 교반하면서 은-암모니아 착물 용액을 분당 0.5~500ml로 주입하는 것을 특징으로 할 수 있다. 상기 (e)단계에서 산화막이 제거된 구리 나노 와이어에 은 코팅을 형성하는 단계로, 은-암모니아 착물 용액의 주입속도가 0.5ml/min 미만인 경우, 환원되는 은의 양이 적어 치밀한 은코팅층이 형성되지 않으며, 500ml/min 초과의 경우, 은이 구리 나노 와이어에 코팅되지 않고 용액 중에 자유 은 입자가 형성될 수 있다.또한 상기 용액의 교반 속도가 50rpm 미만의 경우, 은-암모니아 착물의 확산 속도가 느려져 구리 나노 와이어 표면에 은 코팅이 제대로 되지 않으며, 1600rpm 초과의 경우, 용액의 움직임이 불안정하여 반응성이 떨어질 수 있다.본 발명에 있어서, 상기 구리 나노 와이어가 분산된 용액의 pH는 8~11인 것을 특징으로 할 수 있다. pH가 8 미만인 경우, 구리 나노 와이어에 은 코팅이 제대로 이루어 지지 않으며, pH가 11 초과의 경우, 구리가 용해되어 수득량이 줄어들 수 있다. 이때 pH를 적정하는 시약은 NaOH, KOH, 암모니아수 등에서 선택되는 하나 이상인 것을 특징으로 하고, 바람직하게는 암모니아수로 pH를 적정할 수 있지만, 이에 제한되는 것은 아니다. 또한 상기 암모니아수의 농도는 구리와이어가 분산된 용액 내에 0.001~0.1M일 수 있지만 이에 제한 되는 것은 아니다. 암모니아수의 농도가 0.001M 미만인 경우, 구리 나노 와이어 표면에 은코팅이 제대로 이루어지지 않으며, 0.1M 초과인 경우, 구리 나노 와이어가 용해되어 수득률이 떨어질 수 있다.본 발명에 있어서, 상기 (e) 단계의 환원제는 옥살산, 말로닉산, 숙시닉산, 글루타릭산, 아디픽산, 피멜릭산, 수베릭산, 아젤라익산, 세바식산, 브라실릭산, 도데카노익산, 쌉식산, 말레익산, 푸마릭산, 글루코닉산, 트라우마틱산, 무코닉산, 글루티닉산, 시트라코닉산, 메사코닉산, 아스파틱산, 글루타믹산, 디아미노피멜릭산, 타르트로닉산, 아라비나릭산, 사카릭산, 메소살릭산, 옥살로아세틱산, 아세토니디카르복실릭산, 프탈릭산, 이소프탈릭산, 테레프탈릭산, 디페닉산, 타르타르산, 타르타르산 나트륨 칼륨, 아스코빅산, 하이드로퀴논, 클루코스 및 하이드라진의 군에서 선택되는 것을 특징으로 할 수 있다. 상기 (e) 단계의 환원제 경우 은을 환원시켜 은 코팅을 수행할 수 있는 환원제는 제한 없이 사용가능하지만, 약한 환원제를 사용하는 것이 은코팅시 은피막을 균일하고 치밀하게 형성할 수 있고, 바람직하게는 타르타르산 나트륨 칼륨을 사용할 수 있다.본 발명에 있어서, 상기 (e)단계의 환원제 농도는 0.001~3M임을 특징으로 할 수 있다. 환원제가 0.001M 미만인 경우, 환원 반응이 적어져 은 코팅층이 형성되지 않으며, 3M 초과인 경우, 시약소모량이 커져 경제적 환경적 손실이 크다.본 발명에 있어서, 상기 은-암모니아 착물 용액은 질산은 용액과 암모니아수를 혼합하여 제조되는 것을 특징으로 할 수 있다. 구리 나노 와이어에 은 코팅층이 형성되는 원리는 화학 도금법(Chemical Plating Method)에 따른 것이다. 구리 나노 와이어에 은을 코팅하기 위해서는 은-암모니아 착물 용액을 코팅하여야 하며, 질산은 용액에 암모니아수를 첨가하여 사용할 수 있다.구체적으로, 질산은 용액에 암모니아수 첨가에 의해 은-암모니아 착물 용액을 생성한다. 이 반응의 화학식은 [반응식 2]와 같이 나타낼 수 있는데 [반응식 2]의 3)에서와 같이 은-암모니아 착물인 [Ag(NH3)2]+이 형성된다. [반응식 2] 1) 2AgNO3+ 2NH4OH → Ag2O ↓ +H2O + 2NH4NO3 2) Ag2O + 4NH4OH → 2[Ag(NH3)2]OH + 3H2O 3) [Ag(NH3)2]OH + NH4NO3 → [Ag(NH3)2]NO3 + NH4OH[반응식 2]의 3) 에서 형성된 [Ag(NH3)2]+ 착물이 구리 나노 와이어의 구리부터 나온 전자에 의해서 Ag 이온이 환원되는 화학도금 원리에 의해서 구리 나노 와이어에 은 원자가 코팅 된다. 이 화학 반응식은 [반응식 3]과 같다. [반응식 3] Cu + 2[Ag(NH3)2]NO3 → [Cu(NH3)4](NO3)2 + 2Ag ↓본 발명에 있어서, 상기 은-암모니아 착물 용액 내의 질산은의 농도는 0.001~1M, 암모니아수의 농도는 0.01~0.3M인 것을 특징으로 할 수 있다. 질산은의 농도가 0.001M 미만 이거나 1M 초과인 경우, 또는 암모니아수의 농도가 0.01M 미만이거나 0.3M 초과인 경우, 착물이 형성되기 어렵다. 본 발명에 있어서, 상기 (a) 단계의 ① 알칼리는 NaOH, KOH, 또는 Ca(OH)2인 것을 특징으로 할 수 있다. 또한 상기 (a) 단계의 ① 알칼리 용액 농도는 2.5~25M의 농도를 가지도록 첨가되는 것이 바람직하다. 알칼리 용액의 농도가 2.5M 미만의 경우, 용액이 pH를 유지하지 못해 구리 이온의 환원 반응의 제대로 일어나지 않으며, 25M 초과의 경우, 알칼리와 구리가 반응하여 나노 와이어가 목적하는 바와 같이 형성되지 않는다.본 발명에 있어서, 상기 구리 화합물은 구리 하이드록사이드, 구리 니트레이트, 구리 설페이트, 구리 설파이트, 구리 아세테이트, 구리 클로라이드, 구리 브로마이드, 구리 요오디드, 구리 포스페이트 또는 구리 카보네이트일 수 있으며, 바람직하게는 구리 니트레이트인 것을 특징으로 할 수 있다. 상기 구리 화합물은 구리 나노 와이어가 성장하는데 필요한 구리이온을 제공한다.본 발명에 있어서, 상기 구리 화합물은 구리 이온 기준으로 0.004~0.5M의 농도를 가지는 것을 특징으로 할 수 있다. 구리 이온 농도가 0.004M 미만의 경우, 구리 나노 와이어가 제대로 형성되지 않고, 구리 나노 입자가 형성될 수 있으며, 0.5M 초과에서는 구리 이온이 용액에 과량 존재함에 따라 환원제와의 반응이 완전히 일어나지 않는다. 본 발명에 있어서, 상기 ③ 캡핑제는 피페라진(C4H10N2) 또는 헥사메틸렌디아민(C6H16N2)일 수 있다. 구리 화합물에 포함된 구리 이온이 나노 와이어로 생성되기 위해서는 캡핑제에 포함된 아민기에 의해서 구리 나노 와이어의 형상이 제어되어야 한다. 캡핑제는 구리 나노구조에 결합하며, 구리가 세로 방향으로 성장하여 나노 와이어 형태를 가질 수 있도록 한다. 본 발명에서의 구리 캡핑제로는 피페라진(C4H10N2) 및/또는 헥사메틸렌디아민(C6H16N2)을 사용하는 것이 바람직하다. 피페라진(C4H10N2)[화학식 1]과 헥사메틸렌디아민(C6H16N2)[화학식 2]의 구조는 아래와 같다.[화학식 1] [화학식 2]본 발명에 있어서, 상기 ③ 캡핑제의 농도는 0.008~2.0M일 수 있다. 캡핑제의 농도가 0.008M 미만일 경우, 구리 나노 와이어 뿐 아니라, 구리 디스크 모양의 구조가 형성될 수 있으며, 2.0M 초과인 경우에는 디스크 모양의 형태로 구리가 형성될 수 있다. 본 발명에 있어서, 상기 (a) 단계에서의 교반은 수용액에 첨가되는 물질이 모두 잘 용해될 수 있도록 하기 위하여 수행되며, 통상적인 교반기를 이용하여 수행될 수 있지만 이에 제한되는 것은 아니다. 교반속도는 200~400rpm, 교반시간은 5~30분이 바람직하지만, 수용액의 양 및 반응시간 등을 고려하여 자유롭게 선택가능하다.본 발명에 있어서, 상기 (b) 단계의 환원제는 하이드라진, 아스코르브산, L(+)-아스코르브산, 이소아스코르브산, 아스코르브산 유도체, 옥살산, 포름산, 포스파이트, 인산, 설파이트 또는 나트륨 보로하이드라이드일 수 있으며, 바람직하게는 하이드라진인 것을 특징으로 할 수 있다. 하이드라진이 구리 이온을 알칼리 용액 조건에서 구리로 환원시키는 화학식은 [반응식 1]과 같다.[반응식 1]2Cu2+ + N2H4 + 4OH-  2Cu + N2 + 4H2O본 발명에 있어서, 상기 (b) 단계의 환원제는 0.01~1.0M의 농도를 가지며, 첨가 속도는 0.1~500ml/min일 수 있다. 환원제 농도가 0.01M 미만 이거나 1.0M 초과인 경우, 또는 환원제의 첨가 속도가 0.1ml/min 미만이거나 500ml/min 초과일 경우에는, 구리 나노 와이어 형태가 아닌 구리 나노 입자 형태가 형성될 수 있다. 상기 (b) 단계는 환원제 첨가 후, 30분 내지 2시간 동안, 바람직하게는 1시간 동안 교반시킴으로써, 구리 이온을 환원시키게 된다. 30분 미만으로 반응시킬 경우, 구리 나노 와이어의 두께나 길이가 제대로 형성되지 않으며, 반응시간이 2시간을 초과하는 경우, 잔여 구리 이온이 구리 나노 와이어의 표면에 환원이 되어 와이어의 형상이 울퉁불퉁하게 합성될 수 있다.또한, 상기 (b) 단계는 0~100℃에서 수행될 수 있다. 환원시의 반응 온도가 0℃ 미만 또는 100℃ 초과에서는 구리 환원반응은 일어나지만, 나노 와이어가 아닌 구리 나노입자가 형성될 수 있다. 본 발명에 있어서, 상기 (c) 단계는 제조 된 구리 나노 와이어를 세척 및 건조하는 단계인 것을 특징으로 할 수 있다. 상기 (c) 단계는 구리 나노 와이어 표면의 불순물을 제거하고, 구리 나노 와이어를 건조시키는 단계로서, 구리 나노 와이어 합성 시 표면의 불순물을 제거할 수 있는 물질을 이용하여 세척하고 건조할 수 있으며, 바람직하게는 증류수 및 에탄올 용액을 이용하여 세척할 수 있다. 구리 나노 와이어 세척 시, 구리 나노 와이어 표면의 불순물을 증류수로 수차례 세척한 다음, 빠른 건조를 위해 에탄올을 이용하여 1~2회 세척하고, 진공오븐에서 상온에서 12~30시간 동안 건조 시키는 것이 바람직하지만 이에 제한되는 것은 아니다.본 발명에 있어서, 상기 (f) 단계는 (e) 단계에서 제조된 은 코팅 구리 나노 와이어를 세척 및 건조하는 단계로서, 상기 (c) 단계는 동일한 세척과정을 거칠 수 있다. 본 발명에 있어서, 상기 코어-쉘 구조의 은 코팅 구리나노와이어를 제조시 제조 공정방법은 배치반응식, 플러그흐름반응식, 연속교반탱크형반응식 공정으로 제조할 수 있지만 이에 제한되는 것은 아니다.이하, 실시예를 통하여 본 발명을 더욱 상세히 설명하고자 한다. 이들 실시예는 오로지 본 발명을 예시하기 위한 것으로, 본 발명의 범위가 이들 실시예에 의해 제한되는 것으로 해석되지 않는 것은 당업계에서 통상의 지식을 가진 자에게 있어서 자명할 것이다. [실시예]실시예에 사용된 장비의 제원 및 물성측정방법은 다음과 같다.① 형태 및 구조 측정: 코어-쉘 구조의 은 코팅 구리 나노 와이어의 형태 및 구조는 주사전자현미경(SEM; FEI, SIRION) 및 투사전자현미경(TEM; FEI, TECNAI G2-T-20S)을 이용하여 측정하였다.② 성분 측정: 코어-쉘 구조의 은 코팅 구리 나노 와이어의 성분 측정은 주사전자현미경에 장착된 에너지 분산 분광기(SEM-EDS; FEI, SIRION)와 투사전자현미경에 장착된 에너지 분산 분광기(TEM-EDS; FEI, TECNAI G2-T-20S) 이용하여 측정하였다. 또한 고주파 유도 결합 플라즈마(ICP-AES; iCAP 6500, Thermo Scientific)를 이용하여 코어-쉘 구조의 은 코팅 구리 나노 와이어의 은과 구리의 함량을 분석하였다.③ 면저항: 면저항은 4점식 면저항 측정기(Loresta-GP, MCP-T610, MITSUBISHI CHEMICAL ANALYTECH)로 측정하였다.④ 두께측정: 코어-쉘 구조의 은 코팅 구리 나노 와이어의 두께 측정은 이온빔 주사전자현미경, FIB (Focused Ion Beam Scanning Electron Microscope, LYRA3 XMU, TESCAN)로 측정하였다.⑤ 함량분석: 코어-쉘 구조의 은 코팅 구리 나노 와이어의 은과 구리 함량 분석은 유도결합플라즈마질량분석기, ICP-AES (Inductively Coupled Plasma-Atomic Emission Spectrometer, iCAP 6500 duo, Thermo Scientific)으로 측정하였다.실시예 1: 피페라진(C4H10N2)을 사용한 구리 나노 와이어 제조3000ml 둥근 플라스크에 물(초순수) 2000ml를 넣고 교반기를 장착하여 교반 하면서 수산화나트륨(NaOH, 삼전순약공업)을 1200g(15M)을 투입하였다. 발열반응으로 뜨거워진 반응기 내부의 온도를 50℃가 넘지 않도록 냉각한 후, 질산구리(Ⅱ) (Cu(NO3)2·3H2O, 삼전순약공업) 3.8g(0.0079M)을 물(초순수) 100ml에 용해시키고 반응기에 투입하였다. 이 후에 피페라진 (C4H10N2, 시그마 알드리치) 9.7g(0.268M)을 물(초순수) 100ml에 용해시키고 첨가 한 후, 평균 교반속도 300rpm에서 10분 동안 교반시켰다. 반응기를 70℃로 승온시킨 후 하이드라진(N2H4, 삼전순약공업) 4ml를 물(초순수) 240ml(0.04M)에 혼합한 후 반응기의 내부에 실린지 펌프(syringe pump)를 사용하여 4ml/min의 속도로 1시간 동안 첨가하였다. 반응기를 70℃로 동안 유지시키고 반응이 종료되면 상온으로 천천히 온도를 냉각한 후, 구리 나노 와이어를 용액과 분리하여, 증류수와 에탄올 2L로 세척한 후에 진공오븐(JEIO Tech, OV-12) 에서 25℃, 24시간동안 건조시켰다. 제조된 구리 나노 와이어를 주사전자현미경(SEM)을 조사한 결과, 도 1에 나타난 바와 같이, 길이가 5~10㎛이고 직경이 200~300nm인 구리 나노 와이어가 제조된 것을 확인하였다. 또한, 도 2에 나타난 바와 같이, 구리 나노 와이어의 주사전자현미경-에너지 분산 분광기(SEM-EDS)에 의해 성분 및 함량을 분석 한 결과 산화되지 않은 구리 나노 와이어가 제조됨을 확인할 수 있었다.실시예 2: 헥사메틸렌디아민(C6H16N2)을 사용한 구리 나노 와이어 제조3000ml 둥근 플라스크에 물(초순수) 2000ml를 넣고 교반기를 장착하여 교반 하면서 수산화나트륨(NaOH, 삼전순약공업)을 1200g 투입하였다. 발열반응으로 뜨거워진 반응기 내부의 온도를 50℃가 넘지 않도록 냉각한 후 질산구리(Ⅱ) (Cu(NO3)2·3H2O,삼전순약공업) 3.8g을 물 (초순수) 100ml에 용해시키고 반응기에 투입하였다. 이후 헥사메틸렌디아민(C6H16N2, 시그마알드리치) 62.25ml(0.268M)를 첨가하고, 10분 동안 300rpm으로 교반시켰다. 반응기 온도가 35℃가 되면 하이드라진(N2H4, 삼전순약공업) 4ml를 물(초순수) 240ml에 혼합하여 반응기의 내부로 시린지 펌프(syringe pump)를 사용하여 4ml/min의 속도로 1시간 동안 첨가하였다. 반응기 내부를 70℃로 승온시킨 후 1시간 동안 반응시키고, 반응이 종료되면 상온으로 천천히 온도를 냉각한 뒤, 증류수와 에탄올 2L를 사용하여 세척한 후에 진공오븐(JEIO Tech, OV-12)에서 25℃의 온도로 24시간동안 건조시켰다. 제조된 구리나노 와이어를 주사전자현미경(SEM)을 조사한 결과, 도 3에 나타낸 바와 같이, 길이가 2~5㎛이고 직경이 200~300nm인 구리 나노 와이어가 제조된 것을 확인하였다. 또한, 도 4에 나타난 바와 같이 구리 나노 와이어의 주사전자현미경-에너지 분산 분광기 (SEM-EDS)에 의해 성분 및 함량을 분석을 한 결과 산화되지 않은 구리 나노 와이어가 제조됨을 확인할 수 있었다.실시예 3: 구리 전구체 Cu(OH)2를 이용한 구리 나노 와이어 제조구리 전구체로 질산구리를 사용하지 않고, 수산화구리(Cu(OH)2, 삼전순약공업)를 사용한 것을 제외하고는 상기 실시예 1과 동일한 방법으로 구리 나노 와이어를 제조하였다. 도 5에 나타난 같이, 구리 나노 와이어가 형성된 것을 주사전자현미경(SEM)으로 확인할 수 있었다.실시예 4: NaOH 재사용을 통한 구리 나노 와이어 합성(구리 전구체로 질산구리()이용)코어-쉘 구조의 은 코팅 구리 나노 와이어의 합성 시 원가의 가장 큰 부분을 차지하고 있는 것이 은전구체와 NaOH이다. 본 발명에서는 구리 나노 와이어의 합성 시 15M(1200g)의 NaOH를 투입하는데 이를 재사용하여 공정개선을 시도하였다. 상기 실시예 1에서처럼 구리 나노 와이어를 합성한 후 용액과 구리 나노 와이어를 분리하고, 그 용액에 다시 질산구리(Ⅱ) 전구체 및 환원제를 투입하여 구리 나노 와이어를 각각 합성하였다. 이때 용액에 잔여 환원제가 남지 않도록 구리 전구체와 환원제의 당량비를 맞춰서 투입하였다. 그 결과 이미 반응이 완료된 용액에 환원제와 구리전구체만을 투입하고도, 1회 및 2회 재사용하여 구리 나노와이어를 합성할 수 있었다. 도 6은 NaOH 용액을 1회 재사용 하여 구리 나노 와이어를 합성한 경우이고, 도 7은 NaOH를 2회 재사용하여 구리 나노 와이어를 합성한 경우의 주사전자현미경(SEM) 사진이다. 이를 통해 구리 나노와이어 합성이 끝난 용액에 구리 전구체와 환원제만을 투입하여 구리 나노 와이어가 성공적으로 합성됨을 알 수 있었다. 이는 구리전구체와 환원제의 당량비만 맞춰서 투입해주면 NaOH용액을 수차례 반복해서 사용할 수 있음을 보여준다. 본 실시예에서 보여준 것처럼 NaOH를 수차례 재사용함으로써 코어-쉘 구조의 은 코팅 구리 나노 와이어 합성 시 원가를 절감할 수 있다.실시예 5: NaOH 재사용을 통한 구리 나노 와이어 합성 (구리 전구체로 수산화구리 이용)실시예 3에서처럼 구리 나노 와이어를 합성한 후 용액과 구리 나노 와이어를 분리하고, 그 용액에 다시 수산화구리 전구체 및 환원제를 투입하여 구리 나노 와이어를 각각 합성하였다. 이때 용액에 잔여 환원제가 남지 않도록 구리 전구체와 환원제의 당량비를 맞춰서 투입하였다. 그 결과 이미 반응이 완료된 용액에 환원제와 구리전구체만을 투입하고도, 1회 및 2회 재사용하여 구리 나노와이어를 합성할 수 있었다. 도 8은 NaOH 용액을 1회 재사용 하여 구리 나노 와이어를 합성한 경우이고, 도 9는 NaOH를 2회 재사용하여 구리 나노 와이어를 합성한 경우의 주사전자현미경(SEM) 사진이다. 이를 통해 구리 나노와이어 합성이 끝난 용액에 구리 전구체와 환원제만을 투입하여 구리 나노 와이어가 성공적으로 합성됨을 알 수 있었다. 이는 구리전구체와 환원제의 당량비만 맞춰서 투입해주면 NaOH용액을 수차례 반복해서 사용할 수 있음을 보여준다. 본 실시예에서 보여준 것처럼 NaOH를 수차례 재사용함으로써 코어-쉘 구조의 은 코팅 구리 나노 와이어 합성 시 원가를 절감할 수 있다.실시예 6: pH 10인 반응용액에서 코어-쉘 구조의 은 코팅 구리 나노 와이어 제조500ml 삼각플라스크에 물(초순수) 100ml와 상기 실시예 1에 의해 제조된 구리 나노 와이어 1.0g을 첨가한 후 초음파세척기(Youngjin corporation Bath sonicator, SK7210HP)를 이용하여, 900rpm에서 3시간 동안 교반하여 분산하였다. 여기에 구리 나노 와이어의 산화막을 제거하기 위해 황산암모늄((NH4)2SO4, 삼전순약공업)과 암모니아수(NH4OH, 삼전순약공업)를 각각 0.0094M 및 0.0376M을 넣어주고 3분 동안 800rpm으로 교반하였다. 이때 산화막이 제거되면서 용액의 색깔은 푸른색으로 변하였다. 여기에 환원제인 타르타르산 나트륨 칼륨(C4H4KNaO6·E4H2O, 삼전순약공업)을 0.028M을 첨가하고, 수산화칼륨(KOH, 삼전순약공업)을 이용하여 pH를 10으로 적정한 다음, 3분 동안 800rpm으로 교반하였다.산화막이 제거된 구리 나노 와이어에 은 코팅을 하기 위해 물(초순수)과 질산은(AgNO3, 준텍)을 혼합하여 0.18M의 질산은용액을 제조하고, 암모니아수(NH48OH, 삼전순약공업) 1.5ml를 첨가하여 투명한 액체가 되게 한 다음, 1분 동안 잘 저어주어 은-암모니아 착물 용액을 제조하였다. 이 때 Cu와 Ag는 55:45의 비율로 첨가되었다. 상기 산화막이 제거된 구리 나노 와이어 용액을 교반속도 800 rpm으로 교반하면서 은 코팅 용액을 분당 1ml의 속도로 첨가하였다. 은 코팅 용액은 약 44분이면 모두 주입되지만, 충분한 코팅 시간을 주기 위해 1시간을 반응시켰다. 반응이 완료되면 여과지를 이용하여 물(초순수) 2L로 세척하고 상온에서 24시간 동안 건조하여 은 코팅 구리 나노 와이어를 수득하였다. 도 10에 나타난 바와 같이, 구리 나노 와이어 표면에 은 코팅이 형성된 것을 주사전자현미경(SEM)으로 확인할 수 있었다. 제조된 은 코팅 구리 나노 와이어의 주사전자현미경-에너지 분산 분광기 (SEM-EDS)의 분석 결과(도 11), 은이 88% 정도 코팅된 것을 확인할 수 있었다. 이 때 면저항은 4.2x10-2Ω/sq로 측정되었다. 이 결과 은 코팅 반응 진행 시 반응액의 pH를 10으로 적정해 주었을 때 은 코팅이 더 조밀하게 코팅된 것을 확인할 수 있었고, 면저항이 실시예3과 비교하여 한오더가 감소하는 것을 확인할 수 있었다. 또한 코어-쉘 구조의 은 코팅 구리 나노 와이어에서 은의 코팅 두께를 측정하였다. 그 결과, 도 12에 나타난 바와 같이, 내부에 구리와이어가 있고, 그 외부를 은이 약 75nm의 두께로 코팅하고 있는 것을 확인할 수 있었다.비교예 1: pH 6인 반응용액에서 코어-쉘 구조의 은 코팅 구리 나노 와이어 제조구리 나노 와이어에 은 코팅을 하기 전 염산(HCl, 삼전순약공업)을 이용하여 반응 용액의 pH를 6으로 적정한 것을 제외하고, 실시예 6과 동일한 방법으로 코어-쉘 구조의 은 코팅 구리 나노 와이어를 제조하였다. 도 13에 나타난 바와 같이, 구리 나노 와이어 표면에 은 코팅이 형성된 것을 주사전자현미경(SEM)으로 확인할 수 있었다. 제조된 은 코팅 구리 나노 와이어의 주사전자현미경-에너지 분산 분광기 (SEM-EDS)의 분석 결과(도 14), 은이 37% 정도 코팅된 것을 확인할 수 있었다. 실시예 5와 비교하여 보면 은 코팅량이 50% 정도 감소하였다. 또한 이 때 면저항은 3.3x 02Ω/sq로 측정되었다. 이 결과, 은 코팅 반응 진행 시 반응액의 pH를 6으로 적정하였을 때 은 코팅률이 감소하는 것을 확인할 수 있었고, 면저항도 104배 이상 높아지는 것을 확인할 수 있었다.비교예 2: pH 12인 반응용액에서 코어-쉘 구조의 은 코팅 구리 나노 와이어 제조구리 나노 와이어에 은 코팅을 하기 전 수산화칼륨을 이용하여 반응 용액의 pH를 12로 적정한 것을 제외하고, 실시예 6과 동일한 방법으로 코어-쉘 구조의 은 코팅 구리 나노 와이어를 제조하였다. 도 15에 나타난 바와 같이, 구리 나노 와이어 표면에 은 코팅이 형성된 것을 주사전자현미경(SEM)으로 확인할 수 있었다. 제조된 은 코팅 구리 나노 와이어의 주사전자현미경-에너지 분산 분광기(SEM-EDS)의 분석 결과(도 16), 은이 31% 정도 코팅된 것을 확인할 수 있었다. 실시예 6과 비교하여 보면 은 코팅량이 57% 정도 감소하였다. 또한 이 때 면저항은 1.1x10-1Ω/sq로 측정되었다. 그리고 수득량도 pH를 10으로 적정하여 은 코팅을 시도한 실시예 6보다 10% 정도 감소하는 결과를 보였다.실시예 7: 0.14 M 질산은을 이용한 코어-쉘 구조의 은 코팅 구리 나노 와이어 제조상기 실시예는 경제성을 높이기 위해 구리 나노 와이어에 은 코팅량을 감소하는 실험을 진행하였다. 상기 실시예 5의 방법에서, 은-암모니아 착물 용액 제조 시 질산은 0.14M을 사용한 것을 제외하고, 실시예 6과 동일한 방법으로 코어-쉘 구조의 은 코팅 구리 나노 와이어를 제조하였다. 상기 실시예 6에서 넣어준 질산은은 0.18M이며, 구리질량 대비 45%의 은을 넣어준 것이고, 본 실시예 7에서 넣어준 질산은은 0.14M로 구리질량 대비 40%의 은을 넣어준 것으로 약 5%의 은함량을 감소시키면서 코어-쉘 구조의 은 코팅 구리 나노 와이어를 제조하였다.도 17에 나타난 바와 같이, 구리 나노 와이어 표면에 은 코팅이 형성된 것을 주사전자현미경(SEM)으로 확인할 수 있었다. 제조된 은 코팅 구리 나노 와이어의 주사전자현미경-에너지 분산 분광기 (SEM-EDS)의 분석 결과(도 18), 은이 약 70% 정도 코팅된 것을 확인할 수 있었다. 또한 이 때 면저항은 5.3 x 10-2 Ω/sq 로 측정되었다. 이는 실시예 7에서 제조된 코어-쉘 구조의 은 코팅 구리 나노 와이어의 면저항과 비슷한 결과를 보임을 확인할 수 있었다. 또한 코어-쉘 구조의 은 코팅 구리 나노 와이어에 코팅된 은의 두께를 측정하였다. 그 결과, 도 19에 나타난 바와 같이, 내부에 구리와이어가 있고, 그 외부를 은이 약 66 nm로 코팅하고 있는 것을 확인할 수 있었다. 실시예 5와 비교할 때 은 코팅시 질산은 주입량이 0.18 M에서 0.14 M로 감소했을 때 은 코팅 두께도 약 75nm에서 약 66nm로 감소하는 것을 확인할 수 있었다.실시예 8: 0.11M 은 코팅 용액을 이용한 코어-쉘 구조의 은 코팅 구리 나노 와이어 제조상기 실시예 6의 방법에서, 은-암모니아 착물 용액 제조 시 질산은 0.11M을 사용한 것을 제외하고는 상기 실시예 6과 동일한 방법으로 코어-쉘 구조의 은 코팅 구리 나노 와이어를 제조하였다. 본 실시예 8에서 넣어준 질산은은 0.11M이며, 구리질량 대비 35%의 은을 넣어준 것으로 실시예 5에서보다 약 10%의 은함량을 감소시키면서 코어-쉘 구조의 은 코팅 구리 나노 와이어를 제조하였다.도 20에 나타난 바와 같이, 구리 나노 와이어 표면에 은 코팅이 형성된 것을 주사전자현미경(SEM)으로 확인할 수 있었다. 제조된 은 코팅 구리 나노 와이어의 주사전자현미경-에너지 분산 분광기(SEM-EDS)의 분석 결과(도 21), 은이 약 57% 정도 코팅된 것을 확인할 수 있었다. 또한 이 때 면저항은 3.7x10-2Ω/sq로 측정되었다. 이는 실시예 6에서 제조된 코어-쉘 구조의 은 코팅 구리 나노 와이어의 면저항과 비슷한 결과를 보임을 확인할 수 있었다.또한 코어-쉘 구조의 은 코팅 구리 나노 와이어에 코팅된 은의 두께를 측정하였다. 그 결과, 도 22에 나타난 바와 같이, 내부에 구리와이어가 있고, 그 외부를 은이 약 48nm로 코팅하고 있는 것을 확인할 수 있었다. 실시예 6과 비교할 때 은 코팅시 질산은 주입량이 0.18M에서 0.11M로 감소했을 때 은 코팅 두께도 약 75nm에서 약 48nm로 감소하는 것을 확인할 수 있었다.실시예 9: 0.09 M 은 코팅 용액을 이용한 코어-쉘 구조의 은 코팅 구리 나노 와이어 제조상기 실시예 5의 방법에서, 은-암모니아 착물 용액 제조 시 질산은 0.09M을 사용한 것을 제외하고, 상기 실시예 6과 동일한 방법으로 코어-쉘 구조의 은 코팅 구리 나노 와이어를 제조하였다. 본 실시예 9에서 넣어준 질산은은 0.09M이며, 구리질량 대비 30%의 은을 넣어준 것으로 실시예 5에서보다 약 15%의 은함량을 감소시키면서 코어-쉘 구조의 은 코팅 구리 나노 와이어를 제조하였다.도 23에 나타난 바와 같이, 구리 나노 와이어 표면에 은 코팅이 형성된 것을 주사전자현미경(SEM)으로 확인할 수 있었다. 제조된 은 코팅 구리 나노 와이어의 주사전자현미경-에너지 분산 분광기(SEM-EDS)의 분석 결과(도 24), 은이 약 43% 정도 코팅된 것을 확인할 수 있었다. 또한 이 때 면저항은 4.4x10-2Ω/sq 로 측정되었다. 이는 실시예 6에서 제조된 코어-쉘 구조의 은 코팅 구리 나노 와이어의 면저항과 비슷한 결과를 보임을 확인할 수 있었다.또한 코어-쉘 구조의 은 코팅 구리 나노 와이어에 코팅된 은의 두께를 측정하였다. 그 결과, 도 25에 나타난 바와 같이, 내부에 구리와이어가 있고, 그 외부를 은이 약 30.6nm로 코팅하고 있는 것을 확인할 수 있었다. 실시예 6과 비교할 때 은 코팅 질산은 주입량이 0.18M에서 0.09M로 감소했을 때 은 코팅 두께도 약 75nm에서 약 30.6nm로 감소하는 것을 확인할 수 있었다.실시예 10: 환원제로 타르타르산을 이용한 코어-쉘 구조의 은 코팅 구리 나노 와이어 제조상기 실시예 6의 방법에서, 환원제로 타르타르산 나트륨 칼륨(C4H4KNaO6·E4H2O, 삼전순약공업)이 아닌 타르타르산(C4O6H6, 삼전순약공업)을 사용한 것을 제외 하고는 상기 실시예 6과 동일한 방법으로 코어-쉘 구조의 은 코팅 구리 나노 와이어를 제조하였다. 도 26에 나타난 바와 같이, 구리 나노 와이어 표면에 은 코팅이 형성된 것을 주사전자현미경(SEM)으로 확인할 수 있었다. 제조된 은 코팅 구리 나노 와이어의 주사전자현미경-에너지 분산 분광기(SEM-EDS)의 분석 결과(도 27), 은이 약 72% 정도 코팅된 것을 확인할 수 있었다. 또한 이 때 면저항은 1.3x10-1Ω/sq로 측정되었다.실시예 11: 환원제로 타르타르산을 이용하고 0.14 M 질산은을 이용한 코어-쉘 구조의 은 코팅 구리 나노 와이어 제조상기 실시예 7의 방법에서, 환원제로 타르타르산 나트륨 칼륨(C4H4KNaO6·4H2O, 삼전순약공업)이 아닌 타르타르산(C4O6H6, 삼전순약공업)을 사용한 것을 제외 하고는 상기 실시예 7과 동일한 방법으로 코어-쉘 구조의 은 코팅 구리 나노 와이어를 제조하였다.도 28에 나타난 바와 같이, 구리 나노 와이어 표면에 은 코팅이 형성된 것을 주사전자현미경(SEM)으로 확인할 수 있었다. 제조된 은 코팅 구리 나노 와이어의 주사전자현미경-에너지 분산 분광기(SEM-EDS)의 분석 결과(도 29), 은이 약 60% 정도 코팅된 것을 확인 할 수 있었다. 또한 이 때 면저항은 1.5x10-1Ω/sq로 측정되었다.실시예 12: 환원제로 타르타르산을 이용하고 0.11M 질산은을 이용한 코어-쉘 구조의 은 코팅 구리 나노 와이어 제조상기 실시예 8의 방법에서, 환원제로 타르타르산 나트륨 칼륨(C4H4KNaO6·4H2O, 삼전순약공업)이 아닌 타르타르산(C4O6H6, 삼전순약공업)을 사용한 것을 제외 하고는 상기 실시예 8과 동일한 방법으로 코어-쉘 구조의 은 코팅 구리 나노 와이어를 제조하였다. 도 30에 나타난 바와 같이, 구리 나노 와이어 표면에 은 코팅이 형성된 것을 주사전자현미경(SEM)으로 확인할 수 있었다. 제조된 은 코팅 구리 나노 와이어의 주사전자현미경-에너지 분산 분광기(SEM-EDS)의 분석 결과(도 31), 은이 약 51% 정도 코팅된 것을 확인할 수 있었다. 또한 이 때 면저항은 2.5x10-1Ω/sq 로 측정되었다.실험예 1: 코어-쉘 구조의 은 코팅 구리 나노 와이어의 산화 테스트코어-쉘 구조의 은 코팅 구리 나노 와이어의 산화특성을 알아보기 위해 상기 실시예 1의 방법으로 제조한 구리 나노 와이어와 실시예 7, 실시예 8, 실시예 9의 방법으로 제조한 코어-쉘 구조의 은 코팅 구리 나노 와이어를 각각 GF필터에 적층한 후 200℃에서 1시간 동안 열처리 하였다. 표 1은 실시예 1을 통해서 제조된 구리 나노 와이어와 실시예 7, 8, 9를 통해 제조된 코어-쉘 구조의 은 코팅 구리 나노 와이어의 열처리 전후 면저항을 나타낸 것이다. 표 1에서 나타난 바와 같이, 구리 나노 와이어의 열처리 전 면저항은 2.6x10-2Ω/sq였는데, 열처리 후 면저항이 8.7x106Ω/sq으로 증가하였다. 이는 구리 나노 와이어는 공기 중에 오랜 시간 방치하거나 열처리가 가해지면 산화가 됨을 보여준다. 반면에 실시예 7~9의 방법으로 제조한 코어-쉘 구조의 은 코팅 구리 나노 와이어는 같은 조건으로 열처리를 했을 때 모두 3~4x10-2Ω/sq의 면저항을 보였다. 이는 열처리 전의 면저항과 거의 차이가 없는 것으로 본 발명에 의해 제조된 코어-쉘 구조의 은 코팅 구리 나노 와이어는 산화되지 않음을 보여준다.열처리 전200℃ 열처리 후 구리 나노 와이어2.6 x 10-2 Ω/□8.7 x 106 Ω/□실시예 65.3 x 10-2 Ω/□3.4 x 10-2 Ω/□실시예 73.7 x 10-2 Ω/□3.2 x 10-2 Ω/□실시예 84.4 x 10-2 Ω/□3.7 x 10-2 Ω/□실험예 2: 실시예에 따라 제조된 코어-쉘 구조의 은 코팅 구리 나노 와이어의 은과 구리 함량 분석 결과실시예 7~9에 따라 제조된 코어-쉘 구조의 은 코팅 구리 나노 와이어에 은이 코팅되어 있는지 확인하기 위해 고주파 유도결합 플라즈마장치와 투사전자현미경에 장착된 에너지 분산 분광기를 이용하여 제조된 은 코팅 구리 나노 와이어의 은과 구리 성분을 분석하였다. 먼저 은과 구리의 함량 분석을 위해 고주파 유도결합 플라즈마 장치를 이용하여 실시예 7~9의 방법으로 제조된 코어-쉘 구조의 은 코팅 구리 나노 와이어를 분석하였다.표 2는 실시예 7~9의 방법으로 제조된 코어-쉘 구조의 은 코팅 구리 나노 와이어의 함량을 유도결합플라즈마방출분광기(ICP-AES; Inductively coupled plasma atomic emission spectroscopy)를 이용하여 분석한 결과를 나타낸 것이다. 분석 결과 표 2에서 나타낸 바와 같이 은 코팅시 질산은의 양이 0.14M, 0.11M, 0.09M로 줄어들수록 구리 나노 와이어에 코팅되는 은의 함량도 54.7%, 47%, 40.2%로 줄어드는 것을 확인하였다.                                            분석항목시료명   Ag(wt%)Cu(wt%)실시예 754.743.3실시예 847.051.7실시예 940.258.1또한 구리 나노 와이어에 은이 코어-쉘 형태로 되어 있는지 확인하기 위해 실시예 7에서 제조된 코어-쉘 구조의 은 코팅 구리 나노 와이어를 투사전자현미경에 장착된 에너지 분산 분광기로 스펙트럼 프로파일 스캐닝을 실시하였다. 그 결과, 도 32에 나타낸 바와 같이, 구리가 내부에 위치해 있고 외곽에 은이 코팅되어 있는 코어-쉘 형태의 은 코팅 구리 나노 와이어가 형성되었음을 알 수 있었다.이상으로 본 발명 내용의 특정한 부분을 상세히 기술하였는 바, 당업계의 통상의 지식을 가진 자에게 있어서 이러한 구체적 기술은 단지 바람직한 실시 양태일 뿐이며, 이에 의해 본 발명의 범위가 제한되는 것이 아닌 점은 명백할 것이다. 따라서, 본 발명의 실질적인 범위는 첨부된 청구항들과 그것들의 등가물에 의하여 정의된다고 할 것이다.